(57)【特許請求の範囲】
【請求項１】
質量％で、Ｆｅを０．１５％以下（０％を含まない）、Ｏを０．１５％以下（０％を含まない）含有し、残部がＴｉおよび不可避的不純物であって、
１ｍｍ×１ｍｍの平面内に存在する結晶粒のうち、そのサイズが上位１００個の結晶粒のｃ軸の向きを平均化したｃ軸の向きに対する、各結晶粒のｃ軸の向きのずれ角の平均値（平均ずれ角）が、０．４〜２．０°であることを特徴とする高耐力でプレス成形性に優れたチタン板。
【請求項２】
１ｍｍ×１ｍｍの平面内に存在する結晶粒のうち、そのサイズが上位１００個の結晶粒の平均結晶粒径が、１０〜２００μｍであることを特徴とする請求項１記載の高耐力でプレス成形性に優れたチタン板。
【請求項３】
板の圧延方向（Ｌ方向）の耐力／板の圧延垂直方向（Ｔ方向）の耐力が、０．７５以上であることを特徴とする請求項１または２記載の高耐力でプレス成形性に優れたチタン板。
【発明の詳細な説明】
【技術分野】
【０００１】
本発明は、高耐力でプレス成形性に優れたチタン板に関するものである。
【背景技術】
【０００２】
Ｔｉ−６Ａｌ−４Ｖに代表される高強度α＋β型チタン合金は、軽量、高強度、高耐食性に加え、溶接性、超塑性、拡散接合性などの利用加工諸特性を有することから、航空機産業を中心に多用されてきた。これらの特性を更に活用すべく、近年では、ゴルフ用品をはじめとしたスポーツ用品にも使用されるようになってきており、自動車部品、土木建築用素材、各種工具類などの民生品分野や、深海やエネルギー開発用途などへの適用拡大も進んでいる。しかし、α＋β型チタン合金の著しく高い製造コストがその適用拡大の妨げとなっており、これら民生品分野等への更なる適用拡大を促進するには、上記した諸特性を阻害することなく、且つ安価なチタン合金板或いは純チタン板が開発されることであり、その開発が待ち望まれている。
【０００３】
これら高強度α＋β型チタン合金の製造コストが高くなる理由としては次の２点を挙げることができる。Ｖなどの高価なβ相安定化元素を使用していること。α相安定化元素として使用しているＡｌが、熱間での変形抵抗を著しく高め、熱間加工性を損ねるため、加工しにくく、また割れなどの欠陥を生じやすいということ。以上の２点である。
【０００４】
特に、Ａｌの添加は、主要製品である合金板を製造する際に製造コストが高くなる大きな要因となっており、圧延途中で再加熱を必要としたり、合金板の端部に割れを生じて材料歩留まりが低下したりするといった問題が発生する要因となっていた。例えば、汎用合金であるＴｉ−６Ａｌ−４Ｖ合金板は、上述のように加工性が悪く、パック圧延が必須となり、その結果、製造コストも高くなる。
【０００５】
このような状況下で、近年、低コストチタン合金が種々提案されている。それらの中でも、Ｔｉ−Ｆｅ−Ｏ−Ｎ系高強度チタン合金は、β相安定化元素として、安価なＦｅを採用し、α相安定化元素として、熱間加工性を低下させるＡｌに替えて、熱間での加工性を損なわず且つ安価な酸素（Ｏ）や窒素（Ｎ）を採用していることから、従来のα＋β型チタン合金に比べて、相当な低コスト化が期待されている。
【０００６】
しかしながら、このＴｉ−Ｆｅ−Ｏ−Ｎ系高強度チタン合金は、通常の一方向圧延により板を製造した場合、極端な板面内材質異方性が生じ、板の圧延方向すなわち長手方向の特性は優れるものの、板の圧延垂直方向の延性が極端に乏しくなってしまうという問題を兼ね備えていた。
【０００７】
この問題を解消するための改善案として一度だけ圧延方向に対して垂直方向に圧延を行い、その面内異方性を小さくすることで、板の圧延方向、圧延垂直方向ともに高強度・高延性のＴｉ−Ｆｅ−Ｏ−Ｎ系高強度チタン合金を得られることが、特許文献１に開示されている。しかしながら、このようなクロス圧延を実機に適用することはコスト増を招くことになり、実質的な改善とはなっていない。従って、実機へ適用してもコスト増を招かず低コストで、面内異方性が小さい上に、高耐力（高強度）で、プレス成形性に優れたチタン板或いはチタン合金板が開発されることが待ち望まれている。
【先行技術文献】
【特許文献】
【０００８】
【特許文献１】特開平１１−６１２９７号公報
【発明の概要】
【発明が解決しようとする課題】
【０００９】
本発明は、上記従来の問題を解決せんとしてなされたもので、高耐力であると共に、プレス成形性に優れたチタン板を提供することを課題とするものである。
【課題を解決するための手段】
【００１０】
請求項１記載の発明は、質量％で、Ｆｅを０．１５％以下（０％を含まない）、Ｏを０．１５％以下（０％を含まない）含有し、残部がＴｉおよび不可避的不純物であって、１ｍｍ×１ｍｍの平面内に存在する結晶粒のうち、そのサイズが上位１００個の結晶粒のｃ軸の向きを平均化したｃ軸の向きに対する、各結晶粒のｃ軸の向きのずれ角の平均値（平均ずれ角）が、０．４〜２．０°であることを特徴とする高耐力でプレス成形性に優れたチタン板である。
【００１１】
請求項２記載の発明は、１ｍｍ×１ｍｍの平面内に存在する結晶粒のうち、そのサイズが上位１００個の結晶粒の平均結晶粒径が、１０〜２００μｍであることを特徴とする請求項１記載の高耐力でプレス成形性に優れたチタン板である。
【００１２】
請求項３記載の発明は、板の圧延方向（Ｌ方向）の耐力／板の圧延垂直方向（Ｔ方向）の耐力が、０．７５以上であることを特徴とする請求項１または２記載の高耐力でプレス成形性に優れたチタン板である。
【発明の効果】
【００１３】
本発明によると、高耐力でプレス成形性に優れたチタン板を得ることができる。また、チタン本来の優れた耐久性はもとより、高い機械的強度に加えて、優れたプレス成形性を有しているので、プレート式熱交換器の構成材、燃料電池のセパレーター、携帯電話機、モバイルパソコン、カメラのボディ、眼鏡フレーム等、高耐力で高度な成形性が要求される用途に広く適用することができる。
【図面の簡単な説明】
【００１４】
【図１】実施例でプレス成形性の評価を行うために用いたプレス成形金型を示し、（ａ）は平面図、（ｂ）は（ａ）のＦ−Ｆ線断面図である。
【発明を実施するための形態】
【００１５】
本発明者らは、高耐力でプレス成形性に優れたチタン板を得るために、鋭意、実験、研究を進めた。その結果、Ｆｅの含有量とＯの含有量を規定すると共に、そのチタン板の平面の１ｍｍ×１ｍｍ内に存在する結晶粒のうち、そのサイズが上位１００個の結晶粒のｃ軸の向きを平均化したｃ軸の向きに対する、各結晶粒のｃ軸の向きのずれ角の平均値（平均ずれ角）を、適切に制御することで、高耐力で、優れたプレス成形性を確保することが可能になることを見出し、本発明の完成に至った。
【００１６】
以下、本発明を実施形態に基づき詳細に説明する。
【００１７】
本発明では、チタン板の成分組成と、そのチタン板の平面の１ｍｍ×１ｍｍ内に存在する結晶粒のうち、そのサイズが上位１００個の結晶粒のｃ軸の向きを平均化したｃ軸の向きに対する、各結晶粒のｃ軸の向きのずれ角の平均値（平均ずれ角）を規定するが、その理由を説明する。
【００１８】
（成分組成）
純チタンは、不可避的不純物としてＣ、Ｈ、Ｏ、Ｎ、Ｆｅ等を微量に含有するが、本発明では、その中でも含有量が比較的多く、機械的性質に影響を及ぼすＦｅとＯの含有量の上限を規定した。
【００１９】
Ｆｅの含有量が０．１５質量％を超えて多くなりすぎると、強度が大きくなりすぎてチタン板の圧延方向（Ｌ方向）の全伸び並びに均一伸びが低下してしまい、成形性が劣化する。また、α相の（０００１）面の法線と圧延面の法線とがなす傾角の平均値（α相の平均傾角）が大きくなりすぎて、板の圧延方向（Ｌ方向）の耐力／板の圧延垂直方向（Ｔ方向）の耐力、すなわち耐力比も小さくなる。従って、Ｆｅの含有量の上限は０．１５質量％とする。尚、Ｆｅの含有量の好ましい上限は０．１０質量％であり、より好ましい上限は０．０７質量％である。
【００２０】
Ｏの含有量が０．１５質量％を超えて多くなりすぎると、強度が大きくなりすぎてチタン板の圧延方向（Ｌ方向）の全伸び並びに均一伸びが低下してしまい、成形性が劣化する。従って、Ｏの含有量の上限は０．１５質量％とする。尚、Ｏの含有量の好ましい上限は０．１０質量％であり、より好ましい上限は０．０７質量％である。
【００２１】
（結晶粒の平均ずれ角）
チタン板の１ｍｍ×１ｍｍの平面内に存在する結晶粒のうち、そのサイズが上位１００個の結晶粒のｃ軸の向きを平均化したｃ軸の向きに対する、各結晶粒のｃ軸の向きのずれ角の平均値（平均ずれ角）が、０．４°未満であると、チタン板内部の蓄積歪量が少なくなり、耐力が低下してしまう。従って、前記した結晶粒の平均ずれ角の下限は０．４°とする。尚、その結晶粒の平均ずれ角の好ましい下限は０．６°であり、より好ましい下限は０．８°である。
【００２２】
一方、前記した結晶粒の平均ずれ角が２．０°を超えると、チタン板内部の蓄積歪量が多くなりすぎ、延性が低下して成形性が劣化する。従って、結晶粒の平均ずれ角の上限は２．０°とする。尚、その結晶粒の平均ずれ角の好ましい上限は１．８°であり、より好ましい上限は１．６°である。
【００２３】
また、以上説明したチタン板の成分組成と結晶粒の平均ずれ角を規定することに加えて、１ｍｍ×１ｍｍの平面内に存在する結晶粒のうち、そのサイズが上位１００個の結晶粒の平均結晶粒径、並びに、チタン板の圧延方向（Ｌ方向）の耐力／チタン板の圧延垂直方向（Ｔ方向）の耐力、すなわち耐力比を規定することで、より確実に高耐力でプレス成形性に優れたチタン板を得ることができる。その理由を以下に説明する。
【００２４】
（結晶粒の平均結晶粒径）
前記した結晶粒（α相）の平均結晶粒径は、大きいほどプレス成形時の変形双晶の頻度を増加させ、チタン板の圧延方向（Ｌ方向）の全伸び並びに均一伸びが増加し、成形性が向上する。しかしながら、その平均結晶粒径が２００μｍを超えて大きくなりすぎると、成形品の成形後の肌荒れ発生の原因となる。従って、その平均結晶粒径が１０〜２００μｍであることが好ましい。より好ましい下限は２０μｍ、更に好ましい下限は３０μｍであり、より好ましい上限は１７５μｍ、更に好ましい上限は１５０μｍである。尚、歪により導入された変形双晶の界面は結晶粒としないこととする。
【００２５】
（Ｌ方向の耐力／Ｔ方向の耐力）
チタン板の圧延方向（Ｌ方向）の耐力／チタン板の圧延垂直方向（Ｔ方向）の耐力、すなわち耐力比が、小さくなりすぎると、プレス成形時の幅方向からの流れ込み量が少なくなりすぎ、成形性が劣化してしまう。従って、その耐力比は０．７５以上とすることが好ましい。より好ましくは０．８０以上、更に好ましくは０．８５以上とする。
【００２６】
（製造条件）
次に、本発明のチタン板の製造方法について説明する。通常のチタン板は、分塊圧延→熱間圧延→中間焼鈍→冷間圧延→最終焼鈍といった各工程間に、随時ブラスト、酸洗処理を入れて製造されるが、製造するチタン板の成分組成や各工程の設定条件によって、得られる物性や組織状態は変わるので、一連の製造工程として総合的に条件を選択して決定すべきであって、個々の工程毎に条件を厳密に設定することは必ずしも適切でない。
【００２７】
しかしながら、本発明のチタン板を製造するための製造条件を、本発明者らが鋭意検討したところ、以下に示す製造条件を採用することで、本発明で意図する高耐力でプレス成形性に優れたチタン板を確実に製造することができることを確認した。
【００２８】
その製造条件は、分塊圧延、熱間圧延、冷間圧延を全て同一方向で行うと共に、最終焼鈍後のチタン板に対して、それら圧延方向と同一方向に、０．７〜５．０％の塑性変形を加えることである。
【実施例】
【００２９】
以下、実施例を挙げて本発明をより具体的に説明するが、本発明はもとより下記実施例によって制限を受けるものではなく、本発明の趣旨に適合し得る範囲で適宜変更を加えて実施することも可能であり、それらは何れも本発明の技術的範囲に含まれる。
【００３０】
本実施例では、まず、ＣＣＩＭ（コールドクルーシブル誘導溶解法）により表１に示す含有量でＦｅ並びにＯを含有するチタン鋳塊を鋳造した。残部はＴｉおよびＣ、Ｈ、Ｎ、等の不可避的不純物である。鋳塊の大きさはφ１００ｍｍの円柱形で、１０Ｋｇである。この鋳塊を用いて分塊圧延を行い、その後は放冷して厚み４５ｍｍの板形状の分塊圧延材を得た。更に、熱間圧延を実施し、スケール除去を行い厚み約５ｍｍの熱延板を得た。
【００３１】
次いで、大気炉にて、７００℃で５分間加熱してから空冷する焼鈍処理（中間焼鈍）を行った後、スケール除去を行った。次に、冷間圧延率８９％の冷間圧延を行った後、大気炉にて、８００℃で３分間加熱してから空冷する焼鈍処理（最終焼鈍）を行い、スキンパスを実施し、スケール除去を行って厚み０．３ｍｍのチタン板を製造した。
【００３２】
本実施例では、製造した各チタン板の金属組織の観察・測定と、耐力およびプレス成形性の評価を夫々下記の要領で行った。また、強度と伸びについても併せて測定した
【００３３】
本実施例では、電界放出型走査顕微鏡（Ｆｉｅｌｄ  Ｅｍｉｓｓｉｏｎ  Ｓｃａｎｎｉｎｇ  Ｅｌｅｃｔｒｏｎ  Ｍｉｃｒｏｓｃｏｐｅ：ＦＥＳＥＭ）（日本電子社製、ＪＳＭ５４１０）に、後方錯乱電子回析像（Ｅｌｅｃｔｒｏｎ  Ｂａｃｋ  Ｓｃａｔｔｅｒｉｎｇ（Ｓｃａｔｔｅｒｅｄ）  Ｐａｔｔｅｒｎ：ＥＢＳＰ）システムを搭載した結晶方位解析法によって金属組織の観察・測定を実施した。この測定方法を用いたのは、ＥＢＳＰ法は他の測定方法と比較して高分解能であり、高精度な測定ができるためである。まず、測定原理について説明する。
【００３４】
ＥＢＳＰ法は、ＦＥＳＥＭの鏡筒内にセットした試料に電子線を照射してスクリーン上にＥＢＳＰを投影する。これを高感度カメラで撮影して、コンピュータに画像として取り込む。この画像を解析して、既知の結晶系を用いたシミュレーションによるパターンとの比較によって、結晶の方位が決定される。算出された結晶の方位は３次元オイラー角として、位置座標（ｘ、ｙ）などと共に記録される。このプロセスが全測定点に対して自動的に行われるので、測定終了時には数万〜数十万点のデータを得ることができる。
【００３５】
このように、ＥＢＳＰ法には、Ｘ線回析法や透過電子顕微鏡を用いた電子線回析法よりも、観察視野が広く、数百個以上の多数の結晶粒に対する各種情報を、数時間以内で得ることができる利点がある。また、結晶粒毎の測定ではなく、指定した領域を一定間隔で走査して測定するために、測定領域全体を網羅した上記多数の測定ポイントに関する、上記各情報を得ることができる利点もある。尚、これらＦＥＳＥＭにＥＢＳＰシステムを搭載した結晶方位解析法の詳細は、神戸製鋼技報／Ｖｏｌ．５２  Ｎｏ．２（Ｓｅｐ．２００２）Ｐ６６−７０などに詳細に記載されている。
【００３６】
＜結晶粒の平均ずれ角＞
チタン板の１ｍｍ×１ｍｍの平面内に存在する結晶粒のうち、そのサイズが上位１００個の結晶粒のｃ軸の向きを平均化したｃ軸の向きに対する、各結晶粒のｃ軸の向きのずれ角の平均値（平均ずれ角）を、前記した測定により得た。この測定は、前記したように、ＦＥＳＥＭにＥＢＳＰシステムを搭載した結晶方位解析法を用いて、チタン板の表面に平行な平面であって、且つ、板厚方向の１／４ｔ部の集合組織を測定することで実施した。具体的には、チタン板の圧延面表面を機械研磨し、更にバフ研磨に次いで電解研磨を行って表面を調整した試料を準備した。その後、日本電子社製ＦＥＳＥＭ（ＪＥＯＬ  ＪＳＭ  ５４１０）を用いて、ＥＢＳＰによる測定を行った。ＥＢＳＰ測定・解析システムは、ＥＢＳＰ：ＴＳＬ社製のＯＩＭ（Ｏｒｉｅｎｔａｔｉｏｎ  Ｉｍａｇｉｎｇ  Ｍｉｃｒｏｓｃｏｐｙ）を用いた。
【００３７】
チタン板の測定範囲は、その平面のうち１ｍｍ×１ｍｍの範囲とし、測定ピッチは縦横１μｍピッチとした。チタン板の結晶粒のサイズは平均５０μｍであると想定され、この測定で１ｍｍ×１ｍｍの範囲に存在する全ての結晶粒を、観察・測定することができる。この範囲で測定することができた結晶粒のうち、サイズが上位１００個の結晶粒を抽出して観察を行い、各結晶粒のｃ軸の向きを求めた上で、前記した平均ずれ角を求め出した。
【００３８】
具体的には、隣り合う結晶と１５°以上の結晶粒の境界を結晶粒界と定義した上で、平均ずれ角を、ΣＸｉ／１００という式から求め出した。尚、この式でＸｉは、上位１００個の結晶粒のｃ軸の向きを平均化したｃ軸の向きと、各結晶粒のｃ軸の向きの角度差（ずれ角）を示す。
【００３９】
＜結晶粒の平均結晶粒径＞
チタン板の１ｍｍ×１ｍｍの平面内に存在する結晶粒のうち、そのサイズが上位１００個の結晶粒の平均結晶粒径についても、前記した結晶粒の平均ずれ角の測定と同一の方法で測定した。結晶粒の平均結晶粒径は、（Σｘ）／１００という式から求め出した。尚、この式でｘは、夫々の測定した結晶粒径を示す。
【００４０】
＜Ｌ方向の耐力／Ｔ方向の耐力、耐力の測定＞
チタン板の耐力については、製造した各チタン板からＪＩＳＺ２２０１に規定される１３号試験片を作製し、この試験片について、ＪＩＳＺ２２４１に準拠する引張試験を行い、試験片の圧延方向（Ｌ方向）の０．２％耐力（ＹＳ）と圧延垂直方向（Ｔ方向）の０．２％耐力（ＹＳ）を測定することで求めた。尚、試験片は、その長手方向が圧延方向および圧延垂直方向と一致するようにして採取した。また、試験速度は、０．３ｍｍ／ｍｉｎで一定とした。
【００４１】
この試験で得られた試験片の圧延方向（Ｌ方向）の０．２％耐力（ＹＳ）が２００ＭＰａを超えるものを、高耐力であると評価した。
【００４２】
＜プレス成形性＞
プレス成形性については、図１に示すような、Ｖ字形の溝を設けたプレート式熱交換器の熱交換部分をプレス成形することを模擬したプレス成形金型を用いてチタン板（試験体）のプレス成形を実施し、その評価を行った。プレス成形金型は、図１に示すように、成形部の大きさが１００ｍｍ×１００ｍｍで、その表面には、ピッチ１０ｍｍ、最大高さ４ｍｍの平面Ｖ字形の平行する稜線部が６本形成されている。その各稜線部のＲ形状は、図１（ａ）の上から下に向かって順に、Ｒ＝０．４、１．８、０．８、１．０、１．４、０．６の計６種類である。
【００４３】
この成形金型を用いて８ｔｏｎ油圧プレス機によってプレス成形を実施した。具体的には、各試験体の表裏面に動粘度３４ｍｍ２／ｓ（４０℃）のプレス油を塗布し、各試験体を、その圧延方向（Ｌ方向）が図１（ａ）の上下方向と一致するようにして下金型の上面に配置し、そのフランジ部を板押さえで拘束した後、プレス速度１ｍｍ／ｓ、押し込み深さ３．８ｍｍの条件でプレス成形を実施した。プレス成形性の評価は、プレス成形後に認められる割れの数で評価した。具体的な評価方法を以下に説明する。
【００４４】
プレス成形後の各試験体の図１（ａ）に示す稜線部と、測定位置Ａ、Ｂ、Ｃ、Ｃ´、Ｄ、Ｅの一点鎖線との交点計３６箇所について、割れの有無を目視で観察した。尚、測定位置Ｃ´は、図１（ｂ）に示すように、隣接する稜線部の間に位置する谷部である。
【００４５】
この目視において、割れの起点となる測定位置Ａ、Ｃ、Ｃ´、Ｅについては、割れもくびれも認められなければ２点、くびれが認められれば１点、割れが認められれば０点とし、他の測定位置Ｂ、Ｄについては、割れもくびれも認められなければ１点、くびれが認められれば０．５点、割れが認められれば０点とし、更にその各点数に加工Ｒの逆数を掛けて割れの状態を数値化し、その合計値を求めた。その合計値を、完全に割れ、くびれが認められない場合を１００として規格化した後、温度（Ｔ）、潤滑油の粘度（μ）、試験体の板厚（ｔ）に依存する関数Ｆ（Ｔ，μ，ｔ）、並びに、プレス金型の稜線の角度（α）、ピッチ（ｐ）に依存する関数Ｇ（α，ｐ）を掛け合わせて、成形性スコアとして算出した。尚、Ｆ並びにＧは０〜１の値である。
【００４６】
以上の成形性スコアの算出方法は、下記式によって表すことができる。
成形性スコア＝Ｆ×Ｇ×ΣＥ（ｉｊ）／Ｒ（ｊ）／（ΣＡ，Ｃ，Ｃ´，Ｅ  ２／Ｒ（ｊ）＋ΣＢ，Ｄ  １／Ｒ（ｊ））×１００
この式において、Ａ、Ｃ、Ｃ´、Ｅの場合は、Ｅ（ｉｊ）＝１．０×（割れくびれなし：２、くびれ：１、割れ０）として、また、Ｂ、Ｄの場合は、Ｅ（ｉｊ）＝０．５×（割れくびれなし：２、くびれ：１、割れ０）として算出した。また、本実施例では、温度（Ｔ）、潤滑油の粘度（μ）、試験体の板厚（ｔ）、プレス金型の稜線の角度（α）、およびプレス金型の稜線のピッチ（ｐ）を一定としたため、Ｆ×Ｇを便宜的に１として成形性スコアを算出した。
【００４７】
この算出した成形性スコアが、７５点以上を◎、５０点〜７５点未満を○、５０点未満を×とし、◎と○をプレス成形性に優れていると評価した。
【００４８】
＜引張強度、全伸びの測定＞
参考試験として、チタン板の引張強度と、チタン板の圧延方向（Ｌ方向）の全伸びについても測定した。
【００４９】
引張強度は、製造した各チタン板からＪＩＳＺ２２０１に規定される１３号試験片を作製し、この試験片について、ＪＩＳＺ２２４１に準拠する引張試験を行い、圧延方向（Ｌ方向）の引張強度（ＴＳ）を測定して求めた。尚、試験速度（引張試験での歪み速度）は、０．３ｍｍ／ｍｉｎとした。
【００５０】
また、全伸びは、標点距離を５０ｍｍとし、引張破断後に試験片を突き合わせて標点距離を測定することで求めた。
【００５１】
以上の試験結果を表１に示す。
【００５２】
【表１】
0005385038.tif 000002
【００５３】
Ｎｏ．２は、Ｆｅの含有量が上限に近い０．１２質量％のもの、Ｎｏ．３は、Ｏの含有量が上限に近い０．１１質量％のもの、Ｎｏ．４は、平均ずれ角が下限の０．４°のもの、Ｎｏ．５は、平均ずれ角が上限に近い１．９°のもの、Ｎｏ．１はＦｅとＯの含有量、平均ずれ角がそれらの中間値であるものであり、全て本発明で規定する要件を満たす発明例である。
【００５４】
これに対し、Ｎｏ．６は、Ｆｅの含有量が上限を超える０．２０質量％のもの、Ｎｏ．７は、Ｏの含有量が上限を超える０．２０質量％のもの、Ｎｏ．８は、平均ずれ角が下限未満の０．３°のもの、Ｎｏ．９は、平均ずれ角が上限を超える２．２°のものであり、全て比較例である。尚、Ｎｏ．６は、結晶粒の平均結晶粒径についても本発明で規定する要件を満たしていない。
【００５５】
Ｎｏ．１〜５の発明例では、０．２％耐力（ＹＳ）は全て２００ＭＰａを超えており、プレス成形性の試験結果も○或いは◎で、プレス成形性に優れている。すなわち、Ｎｏ．１〜５のチタン板は、高耐力でプレス成形性に優れたチタン板であるということができる。
【００５６】
一方、Ｎｏ．６，７，９の比較例は、プレス成形性の試験結果が×で、プレス成形性に優れていなかった。すなわち、本発明で規定する要件から外れるチタン板は、高耐力でプレス成形性に優れるものとはいえないことが分かる。
【図１】
0005385038.tif 000003